(57)【要約】【課題】油分の多い環境下でも吸湿性能が低下せず、しかも、油分の染み込みや変色を確実に防止することができる耐油性乾燥剤及び耐油性乾燥剤の製造方法を提供する。【解決手段】シート状の板紙１に塩化カルシウムを含浸した乾燥剤において、該板紙１に耐油剤を配合する。耐油剤としてパーフルオロアルキルリン酸塩を使用する。板紙１は、パルプ１００重量％に対して０．５〜４重量％のパーフルオロアルキルリン酸塩が添加されたパルプにて形成される。板紙１は、パルプ１００重量％に対して１０〜４５重量％の塩化カルシウムを配合してボーメ度１３〜２５度に調整されたパルプにて形成される。【選択図】図１
2006015192.tif 000002
【特許請求の範囲】
【請求項１】
シート状の板紙に塩化カルシウムを含浸した乾燥剤において、該板紙に、耐油剤を配合したことを特徴とする耐油性乾燥剤。
【請求項２】
前記耐油剤としてパーフルオロアルキルリン酸塩を使用する請求項１記載の耐油性乾燥剤。
【請求項３】
前記板紙は、パルプ１００重量％に対して０．５〜４重量％のパーフルオロアルキルリン酸塩が添加されたパルプにて形成された請求項１又は２記載の耐油性乾燥剤。
【請求項４】
前記板紙は、パルプ１００重量％に対して１０〜４５重量％の塩化カルシウムを配合してボーメ度１３〜２５度に調整されたパルプにて形成された請求項１乃至３いずれか記載の耐油性乾燥剤。
【請求項５】
吸取紙状の板紙に、固形塩化カルシウムを１５〜２５重量％の範囲で含浸させた耐油性乾燥剤の製造方法において、パルプ１００重量％に対し、０．５〜４重量％のパーフルオロアルキルリン酸塩と、１０〜４５重量％の塩化カルシウムとを配合して塩化カルシウムの比重をボーメ度１３〜２５度に調整し、該パルプを製紙工程にてシート状に形成することを特徴とする耐油性乾燥剤の製造方法。
【発明の詳細な説明】
【技術分野】
【０００１】
本発明は、油成分の多い環境において使用できる耐油性乾燥剤に係り、油成分を吸収せずに水分のみを吸収することが可能な耐油性乾燥剤及び耐油性乾燥剤の製造方法に関する。
【背景技術】
【０００２】
塩化カルシウムを繊維質に含浸させた乾燥剤として、古くは特許文献１に記載された防湿材がある。この防湿材は、厚紙に塩化カルシウムを湿潤させて乾燥剤を設け、この乾燥剤をポリエチレンフィルム等の袋に通気自在に収納したものである。
【０００３】
また、吸取紙状の紙質に塩化カルシウムを含浸させてシート状の乾燥剤に形成したものが特許文献２に記載されている。このシート状乾燥剤は、塩化カルシウムを含浸させた紙材の両面に、穿孔を有するフィルム材を被覆したものである。
【０００４】
その後、シート状の乾燥剤に改良が加えられ、より高い乾燥効果や、乾燥シート材から吸湿された水分が滲み出たり、滴下する現象を防止できるようにしたシート状乾燥剤の製造方法が特許文献３に開示されている。この製造方法によると、吸取紙状且つクッション性の紙質にボーメ１３〜２５゜として調整された塩化カルシウム液を含浸させ、固形塩化カルシウムが１５〜２５重量％の範囲で含有させた乾燥剤の両面に、通気作用を有するフィルムを被覆したものである。
【特許文献１】実公昭３２−８８７０号公報
【特許文献２】実開昭５５−２５１７６号公報
【特許文献３】特許第２６６８０７１号公報
【発明の開示】
【発明が解決しようとする課題】
【０００５】
従来の各特許文献に記載された乾燥剤は、いずれも吸取紙状の紙材に、塩化カルシウムを含浸させ、耐水性のフィルムで被覆し、あるいは耐水性の袋に収納した乾燥剤である。その為、過剰な水分はこの耐水性のフィルムや袋にて遮断し、適度な吸湿性を維持することができるようにしている。ところが、油分の多い環境でこの種の乾燥剤を使用すると、油分が耐水性のフィルムや袋を通過し、この吸取紙状の紙材に付着する不都合があった。すなわち、この種の乾燥剤に油分が付着すると、塩化カルシウムのき吸湿作用を妨げることから、吸湿力が激減し、塩化カルシウムの吸湿能力を残したままで乾燥剤として使用不能になる虞があった。
【０００６】
例えば、クッキーやパイ菓子、サブレー等油分の多い菓子類や、コロッケなどの揚げ物などを収納する際に、乾燥剤を同封して、食品のサクサク感を持続させようとしても、これらの食品から乾燥剤に油分が染み込むと、乾燥剤の乾燥作用を妨げることになる。
【０００７】
しかも、塩化カルシウムを含浸させた紙材に油分が染み込むと、染み込んだ部分が変色する不都合もある。すなわち、食品と共に収納している乾燥剤に、このような変色が生じると、消費者に悪い印象を与えてしまい、商品価値を著しく損ねる虞もあった。また、油分の染み込みや変色は、例え僅かであっても印象を損ねる虞があるので、それほど乾燥効果が劣化していない場合でも、染み込み跡や変色によるイメージダウンは、極めて重大な課題となっていた。
【０００８】
このように、従来のこの種の乾燥剤によると、油分の多い環境下で使用する際に、吸湿性能が低下し、使用時の印象を損ねる虞があるなどといった課題が残されていた。
【０００９】
そこで、本発明は上述の課題を解消すべく創出されたもので、油分の多い環境下でも吸湿性能が低下せず、しかも、油分の染み込みや変色を確実に防止することができる耐油性乾燥剤及び耐油性乾燥剤の製造方法の提供を目的とするものである。
【課題を解決するための手段】
【００１０】
上述の課題を解決するため、本発明の第１の手段は、シート状の板紙１に塩化カルシウムを含浸した乾燥剤において、該紙材１に耐油剤を配合したことにある。
【００１１】
第２の手段は、前記耐油剤としてパーフルオロアルキルリン酸塩を使用する。
【００１２】
第３の手段において、前記板紙１は、パルプ１００重量％に対して０．５〜４重量％のパーフルオロアルキルリン酸塩が添加されたパルプにて形成されている。
【００１３】
第４の手段における前記板紙１は、パルプ１００重量％に対して１０〜４５重量％の塩化カルシウムを配合してボーメ度１３〜２５度に調整されたパルプにて紙材１が形成されたものである。
【００１４】
第５の手段は、吸取紙状の板紙１に、固形塩化カルシウムを１５〜２５重量％の範囲で含浸させた耐油性乾燥剤の製造方法において、パルプ１００重量％に対し、０．５〜４重量％のパーフルオロアルキルリン酸塩と、１０〜４５重量％の塩化カルシウムとを配合して塩化カルシウムの比重をボーメ度１３〜２５度に調整し、該パルプを製紙工程にてシート状に形成することを課題解消の為の手段とするものである。
【発明の効果】
【００１５】
本発明耐油性乾燥剤及び油性乾燥剤の製造方法によると、塩化カルシウムを含浸した紙材１にパーフルオロアルキルリン酸塩等の耐油剤を配合したことにより、油分の多い環境下でも乾燥剤として使用可能であり、しかも、油分の染み込みや変色を確実に防止することができる。この結果、クッキー等油分の多い菓子類や、コロッケなどの揚げ物などを収納する際に、本発明乾燥剤を同封すると、食品のサクサク感を持続させることができる。しかも、油分が板紙１に染み込むのを確実に防止できるので、乾燥剤の変色等により商品価値を著しく損ねる虞も解消された。
【００１６】
また、前記板紙１は、パルプ１００重量％に対して０．５〜４重量％のパーフルオロアルキルリン酸塩が添加された紙材１で形成されることで、乾燥作用と耐油作用とを共存させることかできる。すなわち、パーフルオロアルキルリン酸塩が０．５重量％以下になると、耐油性質が得られず、また、パーフルオロアルキルリン酸塩が４重量％を超えると、有効な乾燥効果が得られる量の塩化カルシウムを含浸できなくなる。
【００１７】
更に、前記板紙１は、パルプ１００重量％に対して１０〜４５重量％の塩化カルシウムを配合してボーメ度１３〜２５度に調整されたパルプで形成されることで、有効な吸湿効果が得られるものになる。
【００１８】
このように、本発明によると、油分の多い環境下でも吸湿性能が低下せず、しかも、油分の染み込みや変色を確実に防止することができといった、この種の乾燥剤として新規な効果を奏するものである。
【発明を実施するための最良の形態】
【００１９】
本発明耐油性乾燥剤の最良の形態は、シート状の板紙１に塩化カルシウムを含浸した乾燥剤において、前記板紙１は、パルプ１００重量％に対して０．５〜４重量％のパーフルオロアルキルリン酸塩が添加された紙材１で形成され、パルプ１００重量％に対して１０〜４５重量％の塩化カルシウムを配合してボーメ度１３〜２５度として調整されることにより、当初の目的を達成する。
【実施例】
【００２０】
次に、図面に基づいて本発明の実施例を詳細に説明する。本発明乾燥剤は、塩化カルシウムを含浸したシート状の板紙１に耐油剤を配合したものである。この耐油剤としてパーフルオロアルキルリン酸塩を配合する。また、他の耐油剤への変更も可能である。この板紙１が含有する塩化カルシウムの量は、１５〜２５重量％が好ましい。塩化カルシウムの量が１５重量％以下になると十分な保水力が得られず、また、塩化カルシウムの量が２５重量％を超えると吸湿した水分が板紙１から染み出てくる虞がある。
【００２１】
更に板紙１は、パルプ１００重量％に対して１０〜４５重量％の塩化カルシウムを配合してボーメ度１３〜２５度として調整されたパルプで形成されている。そして、この板紙１は、パルプ１００重量％に対し、耐油剤として０．５〜４重量％のパーフルオロアルキルリン酸塩が添加されたパルプで形成されている。パーフルオロアルキルリン酸塩の添加量が０．５重量％以下になると、耐油性質が全く得られず、また、４重量％を超えても耐油性質に変化は生じない。
【００２２】
耐油剤としてパーフルオロアルキルリン酸塩を使用する場合、特に、フッ化カルシウムを基に精製したものを使用し、本発明では、１４％のパーフルオロアルキルリン酸塩に８６％の水を混合したものを耐油剤として使用することで、塩化カルシウムの吸湿効果を妨げずに防湿効果を得ることができる。また、このパーフルオロアルキルリン酸塩の定着材としてカチオン変性アクリル系共重合体を配合することで、前記の如く調整されたパルプから板紙１を形成する際に、耐油剤を板紙１に十分含浸させることが可能になり、本発明の製造過程を容易にする。
【００２３】
本発明の製造方法は次の通りである。まず、パルプ１００重量％に対し、０．５〜４重量％のパーフルオロアルキルリン酸塩と、１０〜４５重量％の塩化カルシウムとを配合して塩化カルシウムの比重をボーメ度１３〜２５度に調整する。次に、該パルプを製紙工程にてシート状に形成するものである。製紙工程は、調整されたパルプから紙を形成する工程で、ワイヤーパート、プレスパート、ドライヤーハート、コーター、キャレンダー、ワインダー、カッターの通常の製紙工程による。
【００２４】
製紙工程後、所定のサイズ、形状に形成された板紙１は、そのままで乾燥剤として使用することが可能であるが、図示するように吸湿作用を制御するフィルム２を接着すると、板紙１が食品等に直接触れないように使用することが可能になる。このフィルム２は、耐水性のフィルムに吸湿用の透過孔を設けて板紙１全体を包んだり、水分が透過する材質を使用することも可能である。また、板紙１の両面に耐水性のフィルムを接着して被覆していない板紙１の端部から吸湿するタイプに設けることもできる。
【００２５】
尚、本発明は前記実施例に限定されることなく、本発明の要旨を逸脱しない範囲内における設計変更等は自由に行えるものである。
【図面の簡単な説明】
【００２６】
【図１】本発明の一実施例を示す断面図である。
【符号の説明】
【００２７】
１  板紙
２  フィルム
【図１】
2006015192.tif 000003